FR 2056884 A1 19710507 FR 6925221 A 19690724 La présente invention co@@erne des perfecctionnements auy tubes radiogènes et a trait plus particulièrement à la constitution de leurs anodes pour permettre une augmentation de la charge appliquée. Les tubes radiogènes sont constitués principalement d'une anode et d'un filament chauffé émetteur d'électrons, placés dans une enceinte sous vide. Quand @@ applique une tesion continue ou redressée entre les deuy él@@trodes de telle sorte que l'anode sojt reliée au pole positif, les électrons émis par la cathode sont accéléréset viennent frapper l'apode en produisant la ravonnement X. Il se produit er même temps un dégagement de chaleur très important pratiquement égal à la puissance électrique appliquée. Plus cette puissance est élevée, plus le rayonnement est intense. Mais on est limité dans l'augmentation de puissance appliquée par la fusion du point d'impact des électrons ou per des modifi@ations de structure du métal de l'anode. Par ailleurs le besoin de fortes puissances se fait toujours de plus en plus grand, surtout avec les technigues actuelles d'angiograpbhie. La présente invention a d@@@ pour but une structure d'anode de tube radiogène qui permette d'augmenter la puissance admissible, ceci per l'utilisation comme matériau de strure du bervllium qui possède des caractéristiques thermiques singulières, en particulier en ce qui concerne la chaleur spécifjque et la chaleur laterte de fusion. En effet, le tableau suivant donne les valeurs caractéristiques concernant quelques métaux : Température:Chaleur spécifique Chaleur latente Densité de fusion de fusion Tungstène 3400 C 0,034 cal.g-1.C -1 44 cal.g-1 19,3 Molybdène 2622 0,0624 " 70 " 10,2 Phenium 3167 0,0326 " 42,4 " 21,3 Bervllium 1284 0,475 à 30 C 259 " 1,84 0,750 à 800 C Ce tableau montre bien que malgré sa température de fusion relativement basse le bervllium présente l'avantage de posséder une chaleur latente de fusion sensiblement six fois plus élevée que celle du tungstène, en mime temns qu'une densité presque dix fois moindre, propriété appréciable dars le cas notamment des tubes radiogènes à anodes tournantes. De nlus, le beryllium a un nouvoir émissif de 0,61, supérieur à celui du tungstène qui est de 0,4. Il a aussi une bonne conductibilité thermique (à 200C Be : 0,385 ; Mo : 0,382 ; W : 0,31 en petites calories. cm-1. sec-1. dearé C-1). Selon la présente invention l'anode d'un tube radiogène se com ose donc d'une masse en beryllium, de volume bien entendu nlur important qu'avec du tungstène, recouverte au foyer d'un métal réfractaire de noids atomique élevé comme le tungstène, le rhénium ai ont un poids atomique supérieur à 70. lie dépôt du métal de recouvrement est effectué, soit électroly- tiouement, sot catalytiquement en nhase vaneur, soit nar évapora- tion thermique sous vide, soit au moyen d'un chalumeau à plasma, ou par haute fréauence, sur une surface englobant le ou les foyers ou sur la piste focale s'il s'agit d'un tube à anode tournante. Une variante consiste à effectuer un dépôt de métal intermédiaire entre la couche émettrice de ravonnement X et la béryllium, par exemple un dépôt de Mo, W, Ro , etc... Un avantage supplémentaire non négligeable du bervllium est son numéro atomique faible 4, ce qui fait que le rayonnement émis en dehors du fnyer est un rayonnement très mou facilement absorbé ner les filtres inhérents ; ceci supprime donc le rayonnement extra focal. La description qui précède a été donnée surtout à titre d'exemple non limitatif mais l'invention en englobe toutes les variantes. - REVE@DICATIOMS 1 - Tube è @@@@@@ X, @ar@@térisé @@i@@ipalement pon la fait que lianade est @@@stitués de bonyllium jre@@@@ert divr dérôt métallique dans la zone @ocale. 2 - Tube à payans Y suivant la revendieation 1, caractérisé par le @ait qu'il comporte une anode five. 3 - Tube à rayons @ suivant @ reverdieation 1, caractérisé par le fait qulil @@@@@@te une @@@de t@@@@@@@te. 4 - Tube à @@@@@@@@@ X suivant les revondieations 1, 2, 3 caractérisé pan le fait que le dérôt est comstitué diun métal réfractaire tel que tungstène. phénium ou panal@@@@. 5 - Tube à rayons X suivant les revendications 1, 2, 3 caractérisé pan le fait que le dépôt métallique est un composé métallique réfractaire tel quiun carbure. 6 - Tube à povans X selon l@une quelconque des revendieations précédentes caractérisé nar le fait qulil existe entre la couche émet trice de ravonnement X et @@ bé@@llium une couche métallique inter- médisire constituée de Moj, W, Re, ou analomue.